БЕСФРИТТОВАЯ ГЛАЗУРЬ
NON-FRITTED GLAZE

Изобретение относится к технологии силикатов и касается составов глазурей для нанесения на керамическую плитку, изразцы.
Известна безфриттовая глазурь, включающая, мас.%: бой оконного и/или тарного стекла 60-90; каолин 5-20; по крайней мере, один компонент из группы: силикат натрия, метасиликат натрия, сода кальцинированная, гидроокись калия, плав щелочей NaOH и KOH [1].
Задача изобретения состоит в повышении термостойкости глазури.
Технический результат достигается тем, что безфриттовая глазурь, включающая бой оконного и/или тарного стекла, каолин, соду кальцинированную, дополнительно содержит тальк при следующем соотношении компонентов, мас.%: бой оконного и/или тарного стекла 88-91; каолин 3-4; сода кальцинированная 3-4; тальк 3-4. Безфриттовая глазурь дополнительно содержит оксид неодима в количестве 0,5-3 мас.%.
В таблице приведены составы безфриттовой глазури.
Компоненты
Состав, мас.%
1
2
3
4
Бой стекла:
оконного
88
-
88
-
тарного
-
88
-
91
Каолин
4
4
3
3
Сода кальцинированная
4
4
3
3
Тальк
4
3,5
3
3
Оксид неодима
-
0,5
3
-
Термостойкость, °C
не менее 100
не менее 100
не менее 110
не менее 100
Глазурь получают следующим образом.
Подготавливают и дозируют компоненты, согласно выбранному составу (таблица). Бой стекла (промытый от загрязнений и высушенный), природный барит, соду кальцинированную, каолин, оксид неодима загружают в шаровую мельницу, добавляют воду и размалывают до полного прохождения через сетку №008. Влажность глазурной суспензии принимают 45-55%. Готовую глазурную суспензию наносят (напылением, поливом) на поверхность отформованных и керамических изделий с влажностью не более 8% и обжигают при температуре 870-900°C. Глазурь образует ровное гладкое блестящее покрытие.
Источник информации
1. А.c. №773031 СССР, C04B 41/00, 1980.